(57)【要約】【課題】本発明は、貯蔵安定性が優れ、基材上にスクリーン印刷で塗布が可能であり、加熱処理したときに実質的にカールがなく、硬化絶縁膜の耐熱性、耐溶剤性、耐薬品性、耐屈曲性及び電気特性が優れ、特に、基材に塗布後１２０℃程度以下の低温での加熱処理によっても硬化絶縁膜を得ることが可能であり、硬化絶縁膜は基材や封止材料との密着性が特に良好であり更に良好な耐スズメッキ性を有する、絶縁膜用組成物を提供することを目的とする。【解決手段】本発明は、エポキシ基との反応性を有する置換基を有し且つポリシロキサン骨格を含有してなる有機溶剤可溶性樹脂１００重量部、エポキシ化合物０．５〜３０重量部、及び、有機溶媒を含有してなる絶縁膜用組成物であって、のエポキシ基との反応性を有する置換基とのエポキシ基との量比（モル比）が１：１〜１３：１になるように構成された絶縁膜用組成物に関する。【選択図】          なし【特許請求の範囲】
【請求項１】
（ａ）エポキシ基との反応性を有する置換基を有し且つポリシロキサン骨格を含有してなる有機溶剤可溶性樹脂１００重量部、（ｂ）エポキシ化合物０．５〜３０重量部、及び、（Ｃ）有機溶媒を含有してなる絶縁膜用組成物であって、（ａ）のエポキシ基との反応性を有する置換基と（ｂ）のエポキシ基との数量比が１：１〜１３：１になるように構成されたことを特徴とする絶縁膜用組成物。
【請求項２】
エポキシ基との反応性を有する置換基を有し且つポリシロキサン骨格を含有してなる有機溶剤可溶性樹脂が、テトラカルボン酸成分と、一般式（１）で示されるジアミノポリシロキサン４５〜９５モル％、エポキシ基との反応性を有する置換基を持った芳香族ジアミン０．５〜４０モル％、及び、前記ジアミノポリシロキサン及びエポキシ基との反応性を有する置換基を持った芳香族ジアミン以外のジアミン０〜５４．５モル％からなるジアミン成分とから得られる有機溶媒可溶性のポリイミドシロキサンであることを特徴とする請求項１に記載の絶縁膜用組成物。
【化１】
2005036023.tif 000008
（式中、Ｒ１は２価の炭化水素基又は芳香族基を示し、Ｒ２は独立に１価の炭素水素基又は芳香族基を示し、ｎ１は３〜５０の整数を示す。）
【請求項３】
エポキシ基との反応性を有する置換基が、カルボキシル基または水酸基であることを特徴とする請求項１〜２のいずれかに記載の絶縁膜用組成物。
【請求項４】
さらに、（ｄ）硬化促進剤を、エポキシ基との反応性を有する置換基を有し且つポリシロキサン骨格を含有してなる有機溶剤可溶性樹脂１００重量部に対して０．１〜１０重量部含有することを特徴とする前記請求項１〜３のいずれかに記載の絶縁膜用組成物。
【請求項５】
硬化促進剤が３級アミン類であることを特徴とする前記請求項１〜４のいずれかに記載の絶縁膜用組成物。
【請求項６】
さらに、（ｅ）微細フィラーを２０〜１５０重量部含有することを特徴とする前記請求項１〜５のいずれかに記載の絶縁膜用組成物。
【請求項７】
微細なフィラーが、微粉状シリカとタルク、マイカあるいは硫酸バリウムの少なくとも一種とを組み合わせたものであることを特徴とする請求項１〜６のいずれかに記載の絶縁膜用組成物。
【請求項８】
請求項１〜７のいずれかに記載の絶縁膜用組成物を加熱処理して得られる硬化絶縁膜。
【請求項９】
請求項１〜７のいずれかに記載の絶縁膜用組成物を基材に塗布後、５０℃〜２１０℃で加熱処理して硬化絶縁膜を形成する方法。
【発明の詳細な説明】
【０００１】
【発明の属する技術分野】
本発明は、エポキシ基との反応性を有する置換基を有し且つポリシロキサン骨格を含有してなる有機溶剤可溶性樹脂とエポキシ化合物とを含有してなる溶液組成物であって、エポキシ基との反応性を有する置換基とエポキシ化合物のエポキシ基との数量比が１：１から１３：１になるように構成されたことを特徴とする絶縁膜用組成物に関する。本発明の溶液組成物は、基材に塗布後１２０℃程度以下の低温での加熱処理によっても硬化絶縁膜を得ることが可能である。また、加熱処理して得られた硬化絶縁膜は基材や封止材料との密着性が特に良好であり、更にスズ潜りが小さくて良好な耐スズメッキ性を有する。そして、本発明の溶液組成物は、貯蔵安定性が優れ、フレキシブル配線基板などの基材上にスクリーン印刷などの方法で良好に塗布が可能であり、それを加熱処理したときに実質的にカールが発生することがなく（非カール性）、得られた硬化絶縁膜の耐熱性、耐溶剤性、耐薬品性（耐ハンダフラックス性、耐ハンダ銅箔変色性）、耐屈曲性、及び電気特性が優れるので、電子部品などの絶縁膜（保護膜、ソルダレジスト、層間絶縁層など）を形成するための印刷インキ又は塗布用ワニスとして好適な絶縁膜用組成物として用いられるものである。
【０００２】
【従来の技術】
従来、エポキシ樹脂、芳香族ポリイミド樹脂などを電気電子部品などの絶縁膜（保護膜）として利用することは、例えば、固体素子、半導体集積回路、フレキシブル配線板などの用途において知られている。エポキシ樹脂は耐メッキ性および基材との良好な密着性を有しているが、反面、硬化剤などの併用が必要であり、その硬化剤に係わる保存安定性、二液調製のための作業性などの種々の問題があったり、熱硬化によって形成される絶縁膜が剛直で柔軟性が小さく、屈曲性に劣るものであった。
【０００３】
また、一般に芳香族ポリイミド樹脂は、有機溶媒に溶解し難いために、芳香族ポリイミドの前駆体（芳香族ポリアミック酸）の溶液を使用して塗布膜を形成し、次いで乾燥と高温で長時間の加熱処理によってイミド化して芳香族ポリイミドの絶縁膜を形成する必要があり、保護すべき電気または電子部材自体が熱劣化するという問題があった。
【０００４】
このような問題点を解決する方法として、ポリイミドシロキサンのような柔軟性が高く且つ有機溶剤への溶解性が高いポリシロキサン骨格を含有する樹脂とエポキシ樹脂とを含有する絶縁膜用の組成物（例えば特許文献１〜３参照）が知られている。これらの絶縁膜用組成物ではポリシロキサン骨格を含有する樹脂中にエポキシ基との反応性を有する置換基を有するセグメントが好適に導入される。しかしながら、導入されるエポキシ基との反応性を有する置換基とエポキシ化合物のエポキシ基との数量比については詳細に検討されておらず、前記特許文献の実施例で具体的に開示された組成物は、エポキシ基との反応性を有する置換基とエポキシ化合物のエポキシ基との数量比が０．１：１〜０．５：１程度で、エポキシ基との反応性を有する置換基よりもエポキシ化合物のエポキシ基が多量になるように配合されたものであった。
そして、このような組成物には、ポリシロキサン成分が多量に含まれるために、ある種の封止材料（エポキシ樹脂組成物）と密着性が充分ではないという問題があった。
【０００５】
また、電気電子部品などの絶縁膜を形成する場合、例えばＴＡＢテープなどの銅箔で配線パターンが形成された絶縁テープ基材では、インナーリードやハンダボール端子などの接続部分を除いて回路を保護するために絶縁膜用組成物を塗布後加熱処理して絶縁膜（保護膜）が形成される。次いで接続部分の銅箔表面はスズメッキされて、その後ＩＣなどの電子部品が接続される。
このスズメッキをおこなうとき、絶縁膜の端部から絶縁膜と銅箔との隙間にスズが浸入するスズ潜りがおこり、更にこの部分で銅箔がえぐれて孔触が形成される。このようなスズ潜り及び銅箔がえぐれた孔触は、銅箔が屈曲する時に応力集中によって破断の原因になる可能性がある。
このため、その硬化絶縁膜の耐スズメッキ性であるスズ潜りを小さくするために種々の検討がされて、従来２５０μｍ程度であったスズ潜りを１００μｍ弱程度に改良した溶液組成物が開示されている。（特許文献３参照）しかしながら、この溶液組成物は溶液粘度を４００ポイズ以上の高粘度にしなければならず、更に改良の余地があった。
【０００６】
また、電気電子部品の小型化が進み、電気電子部品に用いられる銅箔の厚みがどんどん薄くなり例えば１２μｍ程度の薄い銅箔が用いられると、前記のようなスズ潜り及び銅箔がえぐれた孔触の発生は、電気電子回路の信頼性を確保するうえで大きな問題になるため、銅箔で配線パターンが形成された絶縁テープ基材を、先にスズメッキし次いで接続部分以外の部分に絶縁膜用組成物を塗布し加熱処理して絶縁膜を形成する方法が提案されている。（例えば、特許文献４参照）
スズメッキは、通常０．５μｍ程度の厚さで、金バンプと共晶を形成させて接続部を形成するためのものであるが、このスズメッキ層は不安定で室温でどんどんホイスカーが成長し、放置するとショートの原因になる。このため、スズメッキ後数時間以内に１２０℃程度の温度でアニール処理をおこない、スズメッキ層の下層部はスズと銅との合金として安定化させ、スズメッキ層の表層部は金バンプと共晶して接続部を形成させるために純スズとして保持する。
この方法では、前記のスズ潜り及び銅箔がえぐれた孔触の問題は生じない。ところが、スズメッキの後で絶縁膜用組成物を硬化させるために１６０℃程度の温度で加熱処理すると全てのスズが銅に拡散して合金化するために金バンプと共晶して接続部を形成するための純スズ層を保持することができないという問題が生じた。
このような問題を解決するために、スズメッキ層のアニール処理温度である１２０℃程度以下の加熱処理によって硬化絶縁膜を形成することができ、得られた硬化絶縁膜が絶縁膜（保護膜）としての機能を発揮することができる改良された絶縁膜用組成物が求められていた。
【０００７】
【特許文献１】
特開平４−３６３２１号公報
【特許文献２】
特開平８−２５３６７７号公報
【特許文献３】
特開平１１−３１０７５４号公報
【特許文献４】
特開平６−３４２９６９号公報
【０００８】
【発明が解決しようとする課題】
本発明の目的は、貯蔵安定性が優れ、フレキシブル配線基板などの基材上にスクリーン印刷などの方法で良好に塗布が可能であり、それを加熱処理したときに実質的にカールが発生することがなく（非カール性）、得られた硬化絶縁膜の耐熱性、耐溶剤性、耐薬品性（耐ハンダフラックス性、耐ハンダ銅箔変色性）、耐屈曲性、及び電気特性が優れるので、電子部品などの絶縁膜（保護膜、ソルダレジスト、層間絶縁層など）を形成するための印刷インキ又は塗布用ワニスとして好適な絶縁膜用組成物であって、特に、基材に塗布後１２０℃程度以下の低温での加熱処理によっても硬化絶縁膜を得ることが可能であり、加熱処理して得られた硬化絶縁膜は基材や封止材料との密着性が特に良好であり更にスズ潜りが小さく良好な耐スズメッキ性を有する、絶縁膜用組成物を提供することである。
【０００９】
【課題を解決するための手段】
すなわち、本発明は、（ａ）エポキシ基との反応性を有する置換基を有し且つポリシロキサン骨格を含有してなる有機溶剤可溶性樹脂１００重量部、（ｂ）エポキシ化合物０．５〜３０重量部、及び、（Ｃ）有機溶媒を含有してなる絶縁膜用組成物であって、（ａ）のエポキシ基との反応性を有する置換基と（ｂ）のエポキシ基との数量比が１：１〜１３：１になるように構成されたことを特徴とする絶縁膜用組成物に関する。
また、エポキシ基との反応性を有する置換基を有し且つポリシロキサン骨格を含有してなる有機溶剤可溶性樹脂が、テトラカルボン酸成分と、一般式（１）で示されるジアミノポリシロキサン４５〜９５モル％、エポキシ基との反応性を有する置換基を持った芳香族ジアミン０．５〜４０モル％、及び、前記ジアミノポリシロキサン及びエポキシ基との反応性を有する置換基を持った芳香族ジアミン以外のジアミン０〜５４．５モル％からなるジアミン成分とから得られる有機溶媒可溶性のポリイミドシロキサンであることに関する。
【化２】
2005036023.tif 000002
（式中、Ｒ１は２価の炭化水素基又は芳香族基を示し、Ｒ２は独立に１価の炭素水素基又は芳香族基を示し、ｎ１は３〜５０の整数を示す。）
また、エポキシ基との反応性を有する置換基が、カルボキシル基または水酸基であること、硬化促進剤を、エポキシ基との反応性を有する置換基を有し且つポリシロキサン骨格を含有してなる有機溶剤可溶性樹脂１００重量部に対して０．１〜１０重量部含有すること、硬化促進剤が３級アミン類であること、（ｅ）微細フィラーを２０〜１５０重量部含有すること、微細なフィラーが、微粉状シリカとタルク、マイカあるいは硫酸バリウムの少なくとも一種とを組み合わせたものであることに関する。
さらに、前記の絶縁膜用組成物を加熱処理して得られる硬化絶縁膜、および、前記の絶縁膜用組成物を基材に塗布後、５０℃〜２１０℃で加熱処理して硬化絶縁膜を形成する方法に関する。
【００１０】
【発明の実施の形態】
エポキシ基との反応性を有し且つポリシロキサン骨格を含有した樹脂を主成分とし、これにエポキシ化合物を加えた組成物は、加熱処理による架橋反応によって柔軟性が高い硬化絶縁膜を形成することができる。しかし、この硬化絶縁膜は、主成分を構成する樹脂に含有されたポリシロキサン骨格がエポキシ樹脂などの有機材料に対して密着性が低いので封止材料に対して密着性が劣ると考えられ、また封止材料との密着性を向上させると考えられるエポキシ化合物は少量成分であり且つ硬化絶縁膜では既に架橋構造を形成しているから、封止材料との密着性向上に対して充分な役割を果たし得ないと考えられた。
【００１１】
本発明の絶縁膜用組成物は、主成分を構成する樹脂にはポリシロキサン骨格が含有され更にエポキシ化合物は少量成分であるにもかかわらず、エポキシ基との反応性を有する置換基を有し且つポリシロキサン骨格を含有した樹脂におけるエポキシ基との反応性を有する置換基とエポキシ化合物のエポキシ基との数量比が１：１〜１３：１、好ましくは２：１〜１２：１の範囲内になるように構成することによって、封止材料との密着性を改良したことを一つの特徴とするものである。
本発明において、エポキシ基との反応性を有する置換基を有し且つポリシロキサン骨格を含有した樹脂におけるエポキシ基との反応性を有する置換基とは、前記樹脂の高分子鎖に置換基として導入されたものであって、高分子鎖の末端の反応性基は含まない。
【００１２】
硬化絶縁膜と封止材料との密着性について具体的に説明する。電子部品の実装工程において、通常、まず絶縁膜用組成物は基材に塗布後加熱処理されて硬化絶縁膜が形成され、次いでその硬化絶縁膜と接して液状の封止材料が塗布などによって配置され、加熱処理によって封止材料が硬化される。硬化絶縁膜と硬化した封止材料との界面は充分な密着性が要求される。さもないと、硬化絶縁膜と封止材料とが導線やチップ部品などを保護する役割を果たすことができない。
封止材料の主成分はエポキシ樹脂とノボラック樹脂とからなり極性成分（特にエポキシ基）を多く含むから、硬化絶縁膜が封止材料の極性成分と化学的又は物理的な相互作用を有するものを適当量含んでいれば、封止材料との界面で封止材料と緊密な化学的又は物理的な相互作用が可能となり、硬化絶縁膜は封止材料との密着性が向上すると考えられる。本発明において、硬化絶縁膜と封止材料との緊密な化学的又は物理的相互作用を可能にするものは、硬化後に絶縁硬化膜に残存した、エポキシ基との反応性を有する置換基を有し且つポリシロキサン骨格を含有してなる樹脂中のエポキシ基との反応性を有する置換基である。
【００１３】
エポキシ基との反応性を有する置換基を有し且つポリシロキサン骨格を含有してなる樹脂中のエポキシ基との反応性を有する置換基は、絶縁硬化膜の硬化過程でエポキシ化合物のエポキシ基との架橋反応によって消費されるから、絶縁硬化膜に残存する前記エポキシ基との反応性を有する置換基の数量は、組成物中のエポキシ化合物の配合量によって変化する。エポキシ化合物の配合量が多くなると、絶縁硬化膜に残存するエポキシ基と反応性を有する置換基は減少し、また残存したエポキシ基と反応性を有する置換基も多量のエポキシ化合物によって形成されるより密な架橋構造中に組み込まれて自由な動きが抑制されるから、封止材料との界面で封止材料と緊密な化学的又は物理的な相互作用を果たすことができず、封止材料に対する密着性は低下する。一方、エポキシ化合物の配合量が少な過ぎると、必要な密度の架橋構造が得られなくて硬化絶縁膜の耐溶剤性や耐熱性が低下する。
【００１４】
本発明は、（ａ）エポキシ基との反応性を有する置換基を有し且つポリシロキサン骨格を含有してなる有機溶剤可溶性樹脂１００重量部、（ｂ）エポキシ化合物０．５〜３０重量部、及び、（Ｃ）有機溶媒を含有してなる絶縁膜用組成物において、エポキシ基との反応性を有する置換基を有し且つポリシロキサン骨格を含有した樹脂におけるエポキシ基との反応性を有する置換基とエポキシ化合物のエポキシ基の数量比を１：１〜１３：１、特に２：１〜１２：１になるように構成すると、得られる硬化絶縁膜は封止材料に対する密着性が優れ且つ耐溶剤性や耐熱性も満足できるものであることを見出してなされたものである。前記エポキシ基との反応性を有する置換基がエポキシ化合物のエポキシ基に比べて数量比で１未満になると、封止材料に対する密着性が低下し、また１３を越えると耐溶剤性や耐熱性が充分ではなくなるから好ましくない。
【００１５】
本発明において、エポキシ基との反応性を有する置換基を有し且つポリシロキサン骨格を含有してなる有機溶剤可溶性樹脂は、高分子鎖の末端基又は高分子鎖の置換基として、芳香族ジカルボン酸無水物基、芳香族ジカルボン酸ハーフエステル基、カルボン酸基、水酸基、アミド基などの、エポキシ基と常温では実質的な硬化反応が起らず、例えば８０℃以上の比較的高温において硬化反応が起こり得る基を有しており、且つ高分子鎖がポリシロキサン骨格を含有した樹脂、好ましくは耐熱性や耐薬品性などの観点から、前記高分子鎖がフレキシブルなポリシロキサン骨格とベンゼン環やイミド環などのリジッドなセグメントとを含有した樹脂である。
本発明において、エポキシ基との反応性を有する置換基を有し且つポリシロキサン骨格を含有してなる有機溶剤可溶性樹脂は、限定するものではないが、次に示すようなポリイミドシロキサンが特に好適である。以下、ポリイミドシロキサンを例に挙げて本発明を説明する。
【００１６】
本発明におけるエポキシ基との反応性を有する置換基を有し且つポリシロキサン骨格を含有してなる有機溶剤可溶性樹脂として好適なポリイミドシロキサンは、好ましくは、テトラカルボン酸成分と、ジアミノポリシロキサン４５〜９５モル％好ましくは６０〜９５モル％、エポキシ基との反応性を有する置換基を持った芳香族ジアミン０．５〜４０モル％、及び、前記ジアミノポリシロキサン及び前記エポキシ基との反応性を有する置換基を持った芳香族ジアミン以外のジアミン０〜５４．５モル％（通常、０〜３０モル％）とからなるジアミン成分とを、略等モル好ましくはジアミン成分１モルに対してテトラカルボン酸成分が１．０〜１．２モル程度の割合で用いて有機溶媒中で反応して得ることができる。テトラカルボン酸成分が前記より多すぎると得られるポリイミドシロキサン絶縁膜用組成物の印刷特性が低下するので好ましくない。
【００１７】
ポリイミドシロキサンのテトラカルボン酸成分としては、具体的には、２，３，３’，４’−ビフェニルテトラカルボン酸、３，３’，４，４’−ビフェニルテトラカルボン酸、３，３’，４，４’−ジフェニルエ−テルテトラカルボン酸、３，３’，４，４’−ジフェニルスルホンテトラカルボン酸、３，３’，４，４’−ベンゾフェノンテトラカルボン酸、２，２−ビス（３，４−ベンゼンジカルボン酸）ヘキサフルオロプロパン、ピロメリット酸、１，４−ビス（３，４−ベンゼンジカルボン酸）ベンゼン、２，２−ビス〔４−（３，４−フェノキシジカルボン酸）フェニル〕プロパン、２，３，６，７−ナフタレンテトラカルボン酸、１，２，５，６−ナフタレンテトラカルボン酸、１，２，４，５−ナフタレンテトラカルボン酸、１，４，５，８−ナフタレンテトラカルボン酸、１，１−ビス（２，３−ジカルボキシフェニル）エタンなどの芳香族テトラカルボン酸、又は、それらの酸二無水物や低級アルコ−ルのエステル化物、及び、シクロペンタンテトラカルボン酸、１，２，４，５−シクロヘキサンテトラカルボン酸、３−メチル−４−シクロヘキセン−１，２，４，５−テトラカルボン酸などの脂環族系テトラカルボン酸、又は、それらの酸二無水物や低級アルコ−ルのエステル化物を好適に挙げることができる。これらのなかでも特に、２，３，３’，４’−ビフェニルテトラカルボン酸、及び、３，３’，４，４’−ジフェニルエ−テルテトラカルボン酸、又は、それらの酸二無水物や低級アルコ−ルのエステル化物は、ポリイミドシロキサンとしたときの有機溶媒に対する溶解性が優れているので好適である。
また、本発明において、ポリイミドシロキサンのテトラカルボン酸成分中に、前記で例示したような芳香族テトラカルボン酸成分を８０モル％以上特に８５％〜１００％含有することが好ましい。
【００１８】
本発明におけるポリイミドシロキサンのテトラカルボン酸成分は、ジアミンと反応させることが容易なテトラカルボン酸二無水物を用いることが好ましい。
また、テトラカルボン酸二無水物の使用量がジアミンに対して１．０５倍モル以上で未反応無水環が残存するような場合には、そのままでもよいが、エステル化剤で開環ハーフエステル化してもよい。エステル化剤であるアルコール類の使用量は、過剰なテトラカルボン酸二無水物の１．１〜２０倍当量、特に、１．５〜５倍当量であることが好ましい。アルコール類の割合が少ないと、未反応の無水環が残って、組成物での貯蔵安定性が劣るものとなり、過剰のアルコール類は不溶分が析出したり貧溶媒となって固形分濃度を低くすることになって印刷による塗膜の形成が容易でなくなるので好ましくない。
エステル化剤を用いた場合は、反応溶液をそのまま用いても構わないが、過剰のアルコール類を加熱や減圧留去して使用することもできる。
【００１９】
本発明において、ポリイミドシロキサンのジアミン成分は、下記一般式（１）で示されるジアミノポリシロキサン４５〜９５モル％好ましくは６０〜９５モル％、エポキシ基との反応性を有する置換基を持った芳香族ジアミン０．５〜４０モル％、及び、前記ジアミノポリシロキサン及び前記エポキシ基との反応性を有する置換基を持った芳香族ジアミン以外のジアミン０〜５４．５モル％（通常、０〜３０モル％）の割合で使用されることが特に好ましい。いずれかの成分が多すぎたり、少なすぎたりしてこれらの範囲をはずれると得られるポリイミドシロキサンの有機溶媒に対する溶解性が低下したり、他の有機化合物との相溶性が悪くなったり、配線基板上に形成した絶縁膜の曲率半径が小さくなってカールを生じたり、耐屈曲性が低下したり、基材との密着性および耐熱性が低下するので好ましくない。
【００２０】
本発明におけるポリイミドシロキサンのジアミン成分を構成する下記一般式（１）で示されるジアミノポリシロキサンは、好ましくは、前記式中Ｒ１は炭素数１〜６の２価の炭化水素基又はフェニレン基、特にプロピレン基であり、前記式中Ｒ２は独立に炭素数１〜５のアルキル基又はフェニル基であり、前記式中ｎ１は３〜５０、特に３〜２０である。ｎ１が３未満では得られる絶縁膜の耐屈曲性が悪くなるので好ましくなく、又、ｎ１が５０を超えるとテトラカルボン酸成分との反応性が低下して得られるポリイミドシロキサンの分子量が低くなったり、ポリイミドシロキサンの有機溶剤に対する溶解性が低くなったり、組成物における他の有機成分との相溶性が悪くなったり、得られる絶縁膜の耐溶剤性が低くなったりするので前記程度のものが好適である。尚、ジアミノポリシロキサンが２種以上の混合物からなる場合は、ｎ１はアミノ当量から計算される。
【化３】
2005036023.tif 000003
（式中、Ｒ１は２価の炭化水素基又は芳香族基を示し、Ｒ２は独立に１価の炭素水素基又は芳香族基を示し、ｎ１は３〜５０の整数を示す。）
【００２１】
前記ジアミノポリシロキサンの具体的化合物の例としては、α，ω−ビス（２−アミノエチル）ポリジメチルシロキサン、α，ω−ビス（３−アミノプロピル）ポリジメチルシロキサン、α，ω−ビス（４−アミノフェニル）ポリジメチルシロキサン、α，ω−ビス（４−アミノ−３−メチルフェニル）ポリジメチルシロキサン、α，ω−ビス（３−アミノプロピル）ポリジフェニルシロキサン、α，ω−ビス（４−アミノブチル）ポリジメチルシロキサンなどが挙げられる。
【００２２】
本発明におけるポリイミドシロキサンのジアミン成分を構成するエポキシ基との反応性を有する置換基を持った芳香族ジアミンは、分子中にエポキシ基との反応性を有する置換基を有する芳香族ジアミンであり、好ましくは、下記一般式（２）で示されるジアミンである。
【化４】
2005036023.tif 000004
（式中、Ｘ及びＹは、それぞれ独立に直接結合、ＣＨ２、Ｃ（ＣＨ３）２、Ｃ（ＣＦ３）２、Ｏ、ベンゼン環、ＳＯ２を示し、ｒ１はＣＯＯＨ又はＯＨを示し、ｎ２は１又は２であり、ｎ３、ｎ４はそれぞれ独立に０、１又は２、好ましくは０又は１であり、ｎ３及びｎ４の少なくとも一方は１又は２である。）
【００２３】
前記一般式（２）で示されるジアミン化合物としては、２，４−ジアミノフェノ−ルなどのジアミノフェノ−ル化合物類、３，３’−ジアミノ−４，４’−ジハイドロキシビフェニル、４，４’−ジアミノ−３，３’−ジハイドロキシビフェニル、４，４’−ジアミノ−２，２’−ジハイドロキシビフェニル、４，４’−ジアミノ−２，２’，５，５’−テトラハイドロキシビフェニルなどのヒドロキシビフェニル化合物類、３，３’−ジアミノ−４，４’−ジハイドロキシジフェニルメタン、４，４’−ジアミノ−３，３’−ジハイドロキシジフェニルメタン、４，４’−ジアミノ−２，２’−ジハイドロキシジフェニルメタン、２，２−ビス〔３−アミノ−４−ハイドロキシフェニル〕プロパン、２，２−ビス〔４−アミノ−３−ハイドロキシフェニル〕プロパン、２，２−ビス〔３−アミノ−４−ハイドロキシフェニル〕ヘキサフルオロプロパン、４，４’−ジアミノ−２，２’，５，５’−テトラハイドロキシジフェニルメタンなどのヒドロキシジフェニルアルカン化合物類、３，３’−ジアミノ−４，４’−ジハイドロキシジフェニルエ−テル、４，４’−ジアミノ−３，３’−ジハイドロキシジフェニルエ−テル、４，４’−ジアミノ−２，２’−ジハイドロキシジフェニルエ−テル、４，４’−ジアミノ−２，２’，５，５’−テトラハイドロキシジフェニルエ−テルなどのヒドロキシジフェニルエ−テル化合物類、３，３’−ジアミノ−４，４’−ジハイドロキシジフェニルスルホン、４，４’−ジアミノ−３，３’−ジハイドロキシジフェニルスルホン、４，４’−ジアミノ−２，２’−ジハイドロキシジフェニルスルホン、４，４’−ジアミノ−２，２’，５，５’−テトラハイドロキシジフェニルスルホンなどのヒドロキシジフェニルスルホン化合物類、２，２−ビス〔４−（４−アミノ−３−ハイドロキシフェノキシ）フェニル〕プロパンなどのビス（ハイドロキシフェニキシフェニル）アルカン化合物類、４，４’−ビス（４−アミノ−３−ハイドロキシフェノキシ）ビフェニルなどのビス（ハイドロキシフェノキシ）ビフェニル化合物類、２，２−ビス〔４−（４−アミノ−３−ハイドロキシフェノキシ）フェニル〕スルホンなどのビス（ハイドロキシフェニキシフェニル）スルホン化合物類などの、分子中に水酸基を有するジアミン化合物を好適に挙げることができる。
【００２４】
更に、前記の一般式（２）で示されるジアミン化合物としては、３，５−ジアミノ安息香酸、２，４−ジアミノ安息香酸などのベンゼンカルボン酸類、３，３’−ジアミノ−４，４’−ジカルボキシビフェニル、４，４’−ジアミノ−３，３’−ジカルボキシビフェニル、４，４’−ジアミノ−２，２’−ジカルボキシビフェニル、４，４’−ジアミノ−２，２’，５，５’−テトラカルボキシビフェニルなどのカルボキシビフェニル化合物類、３，３’−ジアミノ−４，４’−ジカルボキシジフェニルメタン、４，４’−ジアミノ−３，３’−ジカルボキシジフェニルメタン、４，４’−ジアミノ−２，２’−ジカルボキシジフェニルメタン、２，２−ビス〔３−アミノ−４−カルボキシフェニル〕プロパン、２，２−ビス〔４−アミノ−３−カルボキシフェニル〕プロパン、２，２−ビス〔３−アミノ−４−カルボキシフェニル〕ヘキサフルオロプロパン、４，４’−ジアミノ−２，２’，５，５’−テトラカルボキシビフェニルなどのカルボキシジフェニルアルカン化合物類、３，３’−ジアミノ−４，４’−ジカルボキシジフェニルエ−テル、４，４’−ジアミノ−３，３’−ジカルボキシジフェニルエ−テル、４，４’−ジアミノ−２，２’−ジカルボキシジフェニルエ−テル、４，４’−ジアミノ−２，２’，５，５’−テトラカルボキシジフェニルエ−テルなどのカルボキシジフェニルエ−テル化合物類、３，３’−ジアミノ−４，４’−ジカルボキシジフェニルスルホン、４，４’−ジアミノ−３，３’−ジカルボキシジフェニルスルホン、４，４’−ジアミノ−２，２’，５，５’−テトラカルボキシジフェニルスルホンなどのカルボキシジフェニルスルホン化合物類、２，２−ビス〔４−（４−アミノ−３−カルボキシフェノキシ）フェニル〕プロパンなどのビス（カルボキシフェノキシフェニル）アルカン化合物類、４，４’−ビス（４−アミノ−３−カルボキシフェノキシ）ビフェニルなどのビス（カルボキシフェノキシ）ビフェニル化合物類、２，２−ビス〔４−（４−アミノ−３−カルボキシフェノキシ）フェニル〕スルホンなどのビス（カルボキシフェノキシフェニル）スルホン化合物類などの、分子中にカルボキシル基を有するジアミン化合物を好適に挙げることができる。
【００２５】
本発明におけるポリイミドシロキサンのジアミン成分を構成する前記ジアミノポリシロキサン及びエポキシ基との反応性を有する置換基を持った芳香族ジアミン以外のジアミンは、特に限定されるものではないが、下記一般式（３）で示される芳香族ジアミンが好適である。
【化５】
2005036023.tif 000005
（式中、Ｘ及びＹは、それぞれ独立に直接結合、ＣＨ２、Ｃ（ＣＨ３）２、Ｃ（ＣＦ３）２、Ｏ、ベンゼン環、ＳＯ２を示し、ｎ５は１又は２である。）
【００２６】
前記一般式（３）で示される芳香族ジアミンは、具体的には、１，４−ジアミノベンゼン、１，３−ジアミノベンゼン、２，４−ジアミノトルエン、１，４−ジアミノ−２，５−ジハロゲノベンゼンなどのベンゼン１個を含むジアミン類、ビス（４−アミノフェニル）エ−テル、ビス（３−アミノフェニル）エ−テル、ビス（４−アミノフェニル）スルホン、ビス（３−アミノフェニル）スルホン、ビス（４−アミノフェニル）メタン、ビス（３−アミノフェニル）メタン、ビス（４−アミノフェニル）スルフィド、ビス（３−アミノフェニル）スルフィド、２，２−ビス（４−アミノフェニル）プロパン、２，２−ビス（３−アミノフェニル）プロパン、２，２−ビス（４−アミノフェニル）ヘキサフルオロプロパン、ｏ−ジアニシジン、ｏ−トリジン、トリジンスルホン酸類などのベンゼン２個を含むジアミン類、１，４−ビス（４−アミノフェノキシ）ベンゼン、１，４−ビス（３−アミノフェノキシ）ベンゼン、１，４−ビス（４−アミノフェニル）ベンゼン、１，４−ビス（３−アミノフェニル）ベンゼン、α，α’−ビス（４−アミノフェニル）−１，４−ジイソプロピルベンゼン、α，α’−ビス（４−アミノフェニル）−１，３−ジイソプロピルベンゼンなどのベンゼン３個を含むジアミン類、２，２−ビス〔４−（４−アミノフェノキシ）フェニル〕プロパン、２，２−ビス〔４−（４−アミノフェノキシ）フェニル〕ヘキサフルオロプロパン、２，２−ビス〔４−（４−アミノフェノキシ）フェニル〕スルホン、４，４’−（４−アミノフェノキシ）ビフェニル、９，９−ビス（４−アミノフェニル）フルオレン、５，１０−ビス（４−アミノフェニル）アントラセンなどのベンゼン４個以上を含むジアミン類などのジアミン化合物が挙げられる。
また、ヘキサメチレンジアミン、ジアミノドデカンなど脂肪族ジアミン化合物を上記ジアミンと共に使用することができる。
【００２７】
本発明におけるポリイミドシロキサンは、特に限定するものではないが、例えば、次の方法で得ることができる。
（１）テトラカルボン酸成分とジアミン成分とを略等モル使用し、有機極性溶媒中で連続的に１５〜２５０℃で重合及びイミド化させてポリイミドシロキサンを得る方法。
（２）テトラカルボン酸成分とジアミン成分とをそれぞれ分けて、まず過剰量のテトラカルボン酸成分とアミン成分（例えばジアミノポリシロキサン）とを有機極性溶媒中１５〜２５０℃で重合及びイミド化させて平均重合度１〜１０程度の末端に酸無水物基（又は、酸、そのエステル化物）を有するイミドシロキサンオリゴマーを調製し、別にテトラカルボン酸成分と過剰量のジアミン成分とを有機極性溶媒中１５〜２５０℃で重合及びイミド化させて平均重合度１〜１０程度の末端にアミノ基を有するイミドオリゴマーを調製し、次いでこの両者を、酸成分とジアミン成分とが略等モルになるように混合して１５〜６０℃で反応させて、さらに１３０〜２５０℃に昇温して反応させて、ブロックタイプのポリイミドシロキサンを得る方法。
（３）テトラカルボン酸成分とジアミン成分とを略等モル使用し、有機極性溶媒中でまず２０〜８０℃で重合させてポリアミック酸を得た後に、そのポリアミック酸をイミド化してポリイミドシロキサンを得る方法。
【００２８】
上述の方法でポリイミドシロキサンを得る際に使用される有機極性溶媒としては、含窒素系溶媒、例えばＮ，Ｎ−ジメチルアセトアミド、Ｎ，Ｎ−ジエチルアセトアミド、Ｎ，Ｎ−ジメチルホルムアミド、Ｎ，Ｎ−ジエチルホルムアミド、Ｎ−メチル−２−ピロリドン、１，３−ジメチル−２−イミダゾリジノン、Ｎ−メチルカプロラクタムなど、硫黄原子を含有する溶媒、例えばジメチルスルホキシド、ジエチルスルホキシド、ジメチルスルホン、ジエチルスルホン、ヘキサメチルスルホルアミドなどフェノール系溶媒、例えばクレゾール、フェノール、キシレノールなど、ジグライム系溶媒、例えばジエチレングリコールジメチルエーテル（ジグライム）、トリエチレングリコールジメチルエーテル（トリグライム）、テトラグライムなど、酸素原子を分子内に有する溶媒、例えばアセトン、メタノール、エタノール、エチレングリコール、ジオキサン、テトラヒドロフランなど、その他ピリジン、テトラメチル尿素などを挙げることができる。また必要に応じてベンゼン、トルエン、キシレンなどの芳香族炭化水素系溶媒やソルベントナフサ、ベンゾニトリルなど他の有機溶媒を併用してもよい。
【００２９】
本発明において、ポリイミドシロキサンは、前記（１）〜（３）などいずれの方法で得られたものを使用してもよいが、有機溶媒に少なくとも３重量％以上、好ましくは５〜６０重量％、特に５〜５０％程度の高濃度で溶解させることができるもので、２５℃の溶液粘度（Ｅ型回転粘度計）が１〜１００００ポイズ、特に１〜１００ポイズであることが好ましい。
本発明において、ポリイミドシロキサンはより高分子量のものが好ましく更にイミド化率が高いものが好ましい。分子量の目安としての対数粘度（測定濃度：０．５ｇ  ／１００ミリリットル、溶媒：Ｎ−メチル−２−ピロリドン、測定温度：３０℃）は、０．１０以上、特に０．１５〜２更に０．１５〜０．８のものが溶液組成物としての取り扱い易さ、硬化後の膜の強度、伸度などの機械的物性の点から好ましい。また、赤外吸収スペクトルから求められるイミド化率は、９０％以上特に９５％以上更に実質的に１００％のものが好ましい。
【００３０】
本発明のポリイミドシロキサン絶縁膜用組成物を構成するエポキシ化合物は、複数のエポキシ基を有する化合物であって、エポキシ当量が１００〜４０００特に１００〜３０００の液状又は固体状のエポキシ樹脂が好ましい。エポキシ化合物のエポキシ当量が４０００以上では、得られる絶縁膜用組成物が高粘度化し易く取り扱いが容易ではなくなる。
具体的には、例えば、ジャパンエポキシレジン社製  エピコート８０６、エピコート８０７、エピコート８２５、エピコート８２７、エピコート８２８、エピコート１００１、エピコート１００２、エピコート１００３、エピコート１００４、エピコート１０５５、エピコート１００４ＡＦ、エピコート１００７、エピコート１００９、エピコート１０１０、エピコート４００４Ｐ、エピコート４００７Ｐ、大日本インキ化学工業株式会社製  ＥＰＩＣＬＯＮ８４０、ＥＰＩＣＬＯＮ８５０、ＥＰＩＣＬＯＮ８６０、ＥＰＩＣＬＯＮ１０５５、ＥＰＩＣＬＯＮ３０５０、ＥＰＩＣＬＯＮ３０５０、ＥＰＩＣＬＯＮ４０５０、ＥＰＩＣＬＯＮ７０５０、ＥＰＩＣＬＯＮＡＭ−０４０−Ｐ、ＥＰＩＣＬＯＮＨＭ０９１、ＥＰＩＣＬＯＮＨＭ−１０１、ＥＰＩＣＬＯＮ８３０、ＥＰＩＣＬＯＮ８３５などのビスフェノールＡ型やビスフェノールＦ型のエポキシ樹脂、ジャパンエポキシレジン製  エピコート１５２、エピコート１５４、エピコート１５７Ｓ６５、エピコート１５７Ｓ７０、エピコート１０３２Ｓ５０、エピコート１０３２Ｈ６０、大日本インキ化学工業株式会社製  ＥＰＩＣＬＯＮＮ−６６０、ＥＰＩＣＬＯＮＮ−６６５、ＥＰＩＣＬＯＮＮ−６７０、ＥＰＩＣＬＯＮＮ−６７３、ＥＰＩＣＬＯＮＮ−６８０、ＥＰＩＣＬＯＮＮ−６９５、ＥＰＩＣＬＯＮＮ−７４０、ＥＰＩＣＬＯＮＮ−７７０、ＥＰＩＣＬＯＮＮ−７７５、ＥＰＩＣＬＯＮＮ−８６５、チバガイギ−製  ＭＴ０１６３、ナガセケムテックス株式会社製  デナコールＥＸ−３２１、デナコールＥＸ−４１１、デナコールＥＸ−６２２などの３官能以上のエポキシ樹脂、ジャパンエポキシレジン社製  エピコートＹＸ４０００、エピコートＹＬ６６４０などのビフェノール型エポキシ樹脂、ナガセケムテックス株式会社製  デナコールＥＸ−２０１、デナコールＥＸ−２１１、デナコールＥＸ−２１２、デナコールＥＸ−２５２、デナレックスＲ−４５ＥＰＴ、宇部興産株式会社製  ハイカーＥＴＢＮ１３００×４０などの２官能エポキシ樹脂などを挙げることができる。
【００３１】
本発明において、エポキシ化合物の使用量は、ポリイミドシロキサン１００重量部に対して、０．５〜３０重量部、好ましくは０．５〜２０重量部である。使用量が多すぎるとゲル化し易くなったり密着性が低下し、少なすぎると加熱処理後の硬化絶縁の耐熱性や耐薬品性悪くなるので上記範囲が好ましい。
【００３２】
本発明において、エポキシ化合物と共にヒドラジン類、イミダゾール類、３級アミン類などのエポキシ化合物の硬化反応を促進する硬化促進剤を添加することが好ましい。
特に、３級アミン類を硬化促進剤として添加すると、その絶縁膜用組成物は、基材に塗布後１２０℃程度以下の低温で加熱処理することによって硬化絶縁膜（保護膜）を容易に得ることができるので極めて好適である。本発明において好適に用いることができる３級アミン類としては、具体的には、１，８−ジアザビシクロ［５．４．０］−７−ウンデセン、Ｎ，Ｎ−ジメチルベンジルアミン、Ｎ，Ｎ，Ｎ’，Ｎ’−テトラメチルヘキサンジアミン、トリエチレンジアミン、２−ジメチルアミノメチルフェノール、２，４，６−トリス（ジメチルアミノメチル）フェノール、ジモルホリノジエチルエーテル、１，４−ジメチルピペラジン、シクロヘキシルジメチルアミンなどを挙げることができ、特に１，８−ジアザビシクロ［５．４．０］−７−ウンデセンを好適に挙げることができる。
また、３級アミン類などの硬化促進剤は、エポキシ基との反応性を有する置換基を有し且つポリシロキサン骨格を含有してなる有機溶剤可溶性樹脂１００重量部に対して０．１〜１０重量部好ましくは０．１〜５重量部使用するのが好適である。使用量が１０重量部特に２０重量部を超えると耐溶剤性や電気的性質が悪くなり、少なすぎると１２０℃程度の低温での硬化に長時間を要するので上記範囲が好ましい。
【００３３】
本発明のポリイミドシロキサン絶縁膜用組成物を構成する有機溶媒としては、ポリイミドシロキサンを調製するときの反応に使用した有機溶媒をそのまま使用することができるが、好適には、含窒素系溶媒、例えばＮ，Ｎ−ジメチルアセトアミド、Ｎ，Ｎ−ジエチルアセトアミド、Ｎ，Ｎ−ジメチルホルムアミド、Ｎ，Ｎ−ジエチルホルムアミド、Ｎ−メチル−２−ピロリドン、１，３−ジメチル−２−イミダゾリジノン、Ｎ−メチルカプロラクタムなど、含硫黄原子溶媒、例えばジメチルスルホキシド、ジエチルスルホキシド、ジメチルスルホン、ジエチルスルホン、ヘキサメチルスルホルアミドなど、含酸素溶媒、例えばフェノ−ル系溶媒、例えばクレゾ−ル、フェノ−ル、キシレノ−ルなど、ジグライム系溶媒例えばジエチレングリコ−ルジメチルエ−テル（ジグライム）、トリエチレングリコ−ルジメチルエ−テル（トリグライム）、テトラグライムなど、アセトン、アセトフェノン、プロピオフェノン、エチレングリコール、ジオキサン、テトラヒドロフランなどを挙げることができる。特に、Ｎ−メチル−２−ピロリドン、Ｎ，Ｎ−ジメチルスルホキシド、Ｎ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミド、γ−ブチロラクトン、トリエチレングリコ−ルジメチルエ−テル、ジエチレングリコ−ルジメチルエ−テルなどを好適に使用することができる。
【００３４】
更に、本発明の絶縁膜用組成物においては、微細フィラーを含有することが好ましい。微細無機フィラ−としては、どのような形態のものでもよいが、平均粒子径が０．００１〜１５μｍ、特に０．００５〜１０μｍのものが好ましい。この範囲外のものを使用すると得られる塗膜が屈曲したときに亀裂が発生したり、折り曲げ部が白化したりするので好ましくない。微細フィラ−としては、例えば微粉状シリカ、タルク、マイカ、硫酸バリウムなどの微細無機フィラ−や架橋ＮＢＲ微粒子などの微細有機フィラ−を好適に挙げることができる。
【００３５】
微細無機フィラ−の使用量は、エポキシ基との反応性を有する置換基を有し且つポリシロキサン骨格を含有してなる有機溶剤可溶性樹脂１００重量部に対して、合計で２０〜１５０重量部、好ましくは４０〜１２５重量部である。使用量が余り多すぎたり、余り少なすぎると塗膜の折り曲げによりクラックが発生したり、印刷性、半田耐熱性、銅箔変色性が影響を受けるので上記範囲が好適である。また、微細無機フィラー、特に微粉状シリカとタルク、マイカあるいは硫酸バリウムの少なくとも１種とを組み合わせて使用し、微紛状シリカをエポキシ基との反応性を有する置換基を有し且つポリシロキサン骨格を含有してなる有機溶剤可溶性樹脂１００重量部に対して１〜５０重量部、特に５〜４０重量部、タルク、マイカあるいは硫酸バリウムの少なくとも１種を２０〜１３０重量部使用することが、印刷性や得られる硬化絶縁膜の性能を考慮すると特に好ましい。
【００３６】
また、本発明の絶縁膜用組成物においては、有機着色顔料、無機着色顔料を所定量、例えばエポキシ基との反応性を有する基を有し且つポリシロキサン骨格を含有してなる有機溶剤可溶性樹脂１００重量部に対して、０〜１００重量部程度使用することができる。
また、本発明の絶縁膜用組成物においては、消泡剤を所定量、例えばエポキシ基との反応性を有する置換基を有し且つポリシロキサン骨格を含有してなる有機溶剤可溶性樹脂１００重量部に対して、０．１〜１０重量部程度使用することができる。
【００３７】
本発明の絶縁膜用組成物は、エポキシ基との反応性を有する置換基を有し且つポリシロキサン骨格を含有してなる樹脂、例えばポリイミドシロキサンと、エポキシ化合物と、微細フィラーと、有機溶媒などとを、所定量混合し、均一に撹拌・混合することによって容易に得ることができる。混合する際に有機溶媒中で混合して溶液組成物にすることができる。有機溶媒に混合させて溶液組成物にするにあたっては、エポキシ基との反応性を有する置換基を有し且つポリシロキサン骨格を含有してなる樹脂例えばポリイミドシロキサンの重合溶液をそのままでも、又その重合溶液を適当な有機溶媒で希釈したものを使用してもよい。有機溶媒としては、前記樹脂例えばポリイミドシロキサンを得る際に使用できる有機極性溶媒を挙げることができるが、沸点１４０℃以上で２１０℃以下のものを使用することが好ましい。沸点１８０℃以上特に２００℃以上である有機溶媒（例えばメチルトリグライムなど）を使用すると、溶媒の蒸発による散逸が極めて減少するので、又その印刷インクを使用してスクリーン印刷などで印刷を支障なく好適に行うことができるので最適である。有機溶媒は、エポキシ基との反応性を有する置換基を有し且つポリシロキサン骨格を含有してなる樹脂、例えばポリイミドシロキサン１００重量部に対して６０〜２００重量程度使用する。
【００３８】
本発明の絶縁膜用組成物は、室温（２５℃）で溶液粘度が１００〜６００ポイズであることが作業性や溶液物性、その保護膜特性上などから適当である。
【００３９】
本発明の絶縁膜用組成物は、ＩＣチップなどのチップ部品を実装する電気電子部品の絶縁膜（保護膜）を形成するために用いることができる。
例えば、導電性金属箔で形成された配線パターンを有する絶縁性フィルムのパターン面に、乾燥膜の厚さが３〜６０μｍ程度となるようにスクリ−ン印刷などによって印刷して塗布した後、５０〜１００℃程度の温度で５〜６０分間程度、次いで、１００〜２１０℃程度好適には１２０〜２００℃で５〜１２０分間好適には１０〜６０分間程度の２段階で加熱し乾燥して、好適には弾性率が０．１〜２０ｋｇｆ／ｍｍ２の絶縁膜を形成することが好ましい。
【００４０】
更に、本発明の絶縁膜用組成物は、５０〜１３０℃程度特に６０〜１２０℃の低温の加熱処理によって硬化させて、前記のような良好な性能を持った絶縁膜を容易に形成することができる。
このために、本発明の絶縁膜用組成物は、実装工程において、１６０℃程度又はそれ以上の比較的高温の加熱処理によって硬化絶縁膜を形成することもできるし、１３０℃以下好ましくは１２０℃程度以下の比較的低温の加熱処理によって硬化絶縁膜を形成することもできる。また、１３０℃以下好ましくは１２０℃程度以下の比較的低温の加熱処理によって硬化絶縁膜を形成したあとで、更に１６０℃程度又はそれ以上の比較的高温の加熱処理がおこなわれても構わない。
【００４１】
言い換えれば、本発明の絶縁膜用組成物は、例えば絶縁フィルム基材にＩＣチップなどのチップ部品を実装する際に、配線パターンを保護する絶縁膜を形成した後でスズメッキする手順で実装することもできるし、配線パターンを先にスズメッキした後でそれを保護するための絶縁膜を形成する手順で実装することも可能である。
先にスズメッキする手順は、例えば絶縁フィルム基材に実装する場合、以下のようになる。即ち、▲１▼絶縁フィルム基材表面に形成された銅箔の配線パターン表面をスズメッキする。▲２▼絶縁フィルム基材表面の所定部分に、本発明の絶縁膜用組成物を塗布または印刷し、それを１２０℃程度以下の比較的低温で加熱処理して硬化させて絶縁膜（保護膜）を形成する。▲３▼ＩＣチップなどの電子部品を金バンプなどを用いて絶縁膜を形成していない配線パターンのインナーリード部などに実装する。この時、接続部が金スズ共晶を形成するように、短時間だが４００℃程度以上の加熱処理がなされる。▲４▼次いでＩＣチップなどを封止材料などによって保護する。この時に封止材料などを硬化させるために１６０℃程度の温度で加熱処理がおこなわれる。
【００４２】
本発明の絶縁膜用組成物が前述の先にスズメッキする手順で用いられて、電子部品の絶縁膜を形成したときの一例について、概略の断面図を図１に示す。
図１において、例えば２５μｍ厚のポリイミドフィルム１の表面に、例えば１２μｍ厚の銅箔で配線パターン２が形成されており、その表面をメッキされた例えば０．５μｍ厚のスズ層３が覆っている。更にそれらの表面を、インナーリードの接続部分を除いてこの発明の絶縁用組成物からなる絶縁膜４が例えば１０μｍ厚の保護膜を形成している。接続部分では金バンプ５を用いＩＣチップ６が実装され、例えばエポキシ樹脂系の封止材料７によって保護されている。
【００４３】
また、本発明の絶縁膜用組成物は、導電性金属及び絶縁性の各種材料との密着性が良好であり、硬化物は好適な機械的強度や電気絶縁性能を有しているから、電気電子部品の保護膜としてのみならず層間絶縁膜としても好適に使用することができる。更に、本発明の絶縁膜用組成物は、低温圧着が可能でしかも耐熱性の接着剤として好適に使用することもできる。
【００４４】
【実施例】
以下、実施例及び比較例を示し、この発明を説明する。尚、この発明は以下の実施例に限定されるものではない。
【００４５】
各例において測定、評価は次の方法で行った。
（溶液粘度）
Ｅ型粘度計（東京計器社製）を用い、温度２５℃で、回転数１０ｒｐｍにて測定した。
（印刷性の評価）
スクリ−ン印刷可能で、形成された膜にピンホ−ルがなく、端部の流れ出しがない場合を○、スクリ−ン印刷が不可能かまたは膜にピンホ−ルの発生があるかあるいは端部の流れ出しがある場合を×で表示した。
【００４６】
（硬化絶縁膜の評価）
硬化絶縁膜の評価は、評価項目によって、以下のように加熱処理された硬化絶縁膜サンプルについておこなった。
すなわち、耐溶剤性、ガラス転移温度及び封止材料との密着性の評価は、実装工程において先にスズメッキが施された導体配線上に絶縁膜用組成物を塗布したときには１２０℃程度以下で加熱硬化することを考慮して、８０℃で３０分次いで１２０℃で１時間加熱処理したサンプルについておこなった。但し、封止材料との密着性の評価は、前記サンプル表面に更に封止材料を滴下して塗布し１６０℃で加熱硬化したから、合計で１２０℃及び１６０℃の２回の加熱処理がされたことになる。
それ以外の硬化絶縁膜の評価は、実装工程において封止材料を硬化するために最終的に１６０℃程度の加熱処理がおこなわれることを考慮して、８０℃で３０分次いで１６０℃で１時間加熱処理したサンプルについておこなった。
【００４７】
耐溶剤性の評価：
厚さがおよそ７５μｍになるように硬化させたシート状サンプル０．５ｇを１００ｍｌのアセトン（２５℃）に３０分間浸漬した後、アセトン可溶分の重量％で示した。
【００４８】
ＩＣ封止材料との密着性の評価：
３５μｍ厚電解銅箔光沢面上に絶縁膜用組成物を３０μｍ厚に塗布し硬化させ、この硬化膜上にＩＣチップ封止材料ＣＥＬ−Ｃ−５０２０（日立化成工業株式会社製）を約１ｍｍ厚、直径０．５ｃｍ程度の円状に滴下して塗布し１６０℃で硬化させサンプルとした。手でサンプルを折り曲げ、封止樹脂のはがれ具合を観察した。硬化絶縁膜で凝集破壊を起こした場合を○、硬化絶縁膜の凝集破壊と硬化絶縁膜／封止材料界面剥離が共存する場合を△、硬化絶縁膜膜／封止材料界面剥離の場合を×で示した。
【００４９】
電気絶縁性（体積抵抗）の測定：
この溶液組成物を用いて厚さ約７５μｍの硬化絶縁膜を形成し、その膜の電気絶縁性（体積抵抗）をＪＩＳ  Ｃ−２１０３によって測定した。
引張弾性率の測定：
厚さがおよそ７５μｍになるように硬化させたシート状サンプルを、幅１ｃｍ、長さ１５ｃｍに切り出して試験に用いた。ＡＳＴＭ  Ｄ８８２によって測定した。
【００５０】
スズ潜りの測定：
厚さ３５μｍの電解銅箔（三井金属鉱業社製）光沢面上に絶縁膜用組成物を３０μｍ厚に塗布し硬化させたサンプルを、無電解スズメッキ液（シプレイファーイースト社製、ＬＴ−３４）を使用し、温度７０℃で４分間スズメッキし、絶縁膜の端部においてスズが浸入してスズ潜りが起こった部分の幅（端部からの距離）を測定した。
【００５１】
以下の各例で使用したエポキシ樹脂、硬化触媒、フィラーについて説明する。
（エポキシ樹脂）
エピコート１００７：ジャパンエポキシレジン社製、エポキシ当量２０００
エピコート１００４：ジャパンエポキシレジン社製、エポキシ当量９００
ハイカーＥＴＢＮ１３００×４０：宇部興産社製、エポキシ当量２７７０、キシレン５０％溶液
エピコート１５７Ｓ７０：ジャパンエポキシレジン社製、エポキシ当量２１０
（硬化触媒）
ＤＢＵ：アルドリッチ社製、１，８‐ジアザビシクロ［５．４．０］‐７‐ウンデセン
キュアゾール２Ｅ４ＭＺ：四国化成工業社製、２−エチル−４−メチルイミダゾール
（微粉状シリカ）
アエロジル５０：日本アエロジル株式会社製、平均粒径：３０ｎｍ
アエロジル１３０：日本アエロジル株式会社製、平均粒径：１６ｎｍ
（硫酸バリウム）
硫酸バリウムＢ−３０：堺化学工業社製、平均粒径０．３μｍ
（タルク）
ミクロエースＰ−３：日本タルク社製、平均粒径５．１μｍ
（マイカ）
ＭＫ−１００：コープケミカル社製、平均粒径３〜５μｍ
【００５２】
〔ポリイミドシロキサンの製造〕
参考例１
容量５００ｍｌのガラス製フラスコに、２，３，３’，４’−ビフェニルテトラカルボン酸二無水物５８．８４ｇ（０．２モル）、溶媒のトリグライム（以下、ＴＧと略記することもある。）１２０ｇを仕込み、窒素雰囲気下、１８０℃で加熱撹拌した。α，ω−ビス（３−アミノプロピル）ポリジメチルシロキサン（アミノ当量４５５）１５４．７ｇ（０．１７モル）、ＴＧ７０ｇを加え、１８０℃で６０分間加熱撹拌した。更にこの反応溶液に４，４’−ジアミノ−３，３’−ジカルボキシフェニルメタン８．５９ｇ（０．０３モル）及びＴＧ２３．４ｇを加え、１８０℃で５時間加熱撹拌した後、濾過を行った。得られたポリイミドシロキサン反応溶液は、ポリマ−固形分濃度５０重量％、ηｉｎｈ０．１８の溶液であった。イミド化率は実質的に１００％であった。
【００５３】
参考例２
容量５００ｍｌのガラス製フラスコに、２，３，３’，４’−ビフェニルテトラカルボン酸二無水物５８．８４ｇ（０．２モル）、ＴＧ１７０ｇを仕込み、窒素雰囲気下、１８０℃で加熱撹拌した。１００℃付近まで冷却し、α，ω−ビス（３−アミノプロピル）ポリジメチルシロキサン（アミノ当量４５５）１２７．４ｇ（０．１４モル）とＴＧ５０ｇを加え、１８０℃で６０分間加熱撹拌した。更に、室温付近まで冷却後、この反応溶液に２，２−ビス［４−（４−アミノフェノキシ）フェニル］プロパン１３．５２ｇ（０．０３モル）、３，５ジアミノ安息香酸４．５６ｇ（０．０３モル）及びＴＧ７９ｇを加え、１８０℃で５時間加熱撹拌した後、濾過を行った。得られたポリイミドシロキサン反応溶液は、ポリマ−固形分濃度４０重量％、ηｉｎｈ０．２０の溶液であった。イミド化率は実質的に１００％であった。
【００５４】
実施例１
ガラス製容器に、参考例１で得たポリイミドシロキサン溶液と、ポリイミドシロキサン１００重量部に対してエポキシ樹脂のエピコート１００７を１０重量部、３級アミン硬化触媒のＤＢＵを２重量部、シリコン系消泡剤を４重量部、微紛状シリカのアエロジル５０を１５．８重量部、アエロジル１３０を１．８重量部、硫酸バリウムＢ−３０を４４重量部、タルクのミクロエースＰ−３０を１１重量部、及び、マイカのＭＫ−１００を１１重量部、とを加えて攪拌し均一に混合させてポリイミドシロキサン溶液組成物（溶液粘度３６０ポイズ）を得た。ポリイミドシロキサンのカルボキシル基とエポキシ化合物のエポキシ基の数量比は５．５：１である。
【００５５】
この溶液組成物は、約５℃で２週間放置しても粘度変化は少なくスクリ−ン印刷可能であった。
この溶液組成物を用いて形成された硬化絶縁膜の電気絶縁性（体積抵抗）を測定したところ、５×１０１３Ω・ｃｍであった。
この溶液組成物及び硬化絶縁膜についての評価結果を表２に示す。
【００５６】
実施例２
エポキシ樹脂として、エピコート１００７を５重量部とエピコート１００４を５重量部とを用いる以外は実施例１と同様にして、ポリイミドシロキサンの溶液組成物（３４０ポイズ）を得た。ポリイミドシロキサンのカルボキシル基とエポキシ化合物のエポキシ基の数量比は３．４：１である。この溶液組成物は、約５℃で２週間放置しても粘度変化は少なくスクリ−ン印刷可能であった。
この溶液組成物及び硬化絶縁膜についての評価結果を表２に示す。
【００５７】
実施例３
エポキシ樹脂として、エピコート１００４を１０重量部用いる以外は実施例１と同様にして、ポリイミドシロキサンの溶液組成物（３００ポイズ）を得た。ポリイミドシロキサンのカルボキシル基とエポキシ化合物のエポキシ基の数量比は２．５：１である。この溶液組成物は、約５℃で２週間放置しても粘度変化は少なくスクリ−ン印刷可能であった。
この溶液組成物を用いて形成された硬化絶縁膜の電気絶縁性（体積抵抗）を測定したところ、４×１０１４Ω・ｃｍであった。
この溶液組成物及び硬化絶縁膜についての評価結果を表２に示す。
【００５８】
実施例４
エポキシ樹脂としてエピコート１００４を１０重量部用い、硬化触媒としてキュアゾール２Ｅ４ＭＺを０．３重量部用いる以外は実施例１と同様にして、ポリイミドシロキサンの溶液組成物（４８０ポイズ）を得た。ポリイミドシロキサンのカルボキシル基とエポキシ化合物のエポキシ基の数量比は２．５：１である。この溶液組成物は、約５℃で２週間放置しても粘度変化は少なくスクリ−ン印刷可能であった。
この溶液組成物を用いて形成された硬化絶縁膜の電気絶縁性（体積抵抗）を測定したところ、１×１０１４Ω・ｃｍであった。
この溶液組成物及び硬化絶縁膜についての評価結果を表２に示す。
【００５９】
実施例５
エポキシ樹脂としてハイカーＥＴＢＮ１３００×４０を１３．８重量部用いる以外は実施例１と同様にして、ポリイミドシロキサンの溶液組成物（３００ポイズ）を得た。ポリイミドシロキサンのカルボキシル基とエポキシ化合物のエポキシ基の数量比は１１：１である。
この溶液組成物は、約５℃で２週間放置しても粘度変化は少なくスクリ−ン印刷可能であった。
この溶液組成物を用いて形成された硬化絶縁膜の電気絶縁性（体積抵抗）を測定したところ、２×１０１３Ω・ｃｍであった。
この溶液組成物及び硬化絶縁膜についての評価結果を表２に示す。
【００６０】
実施例６
参考例２で得たポリイミドシロキサン溶液にＴＧを添加してポリイミドシロキサン濃度を３７％に調整した溶液を用いて、ポリイミドシロキサン１００重量部に対して表１に示す種類と量を配合し、ポリイミドシロキサンの溶液組成物（４３０ポイズ）を得た。ポリイミドシロキサンのカルボキシル基とエポキシ化合物のエポキシ基の数量比は３：１である。この溶液組成物は、約５℃で２週間放置しても粘度変化は少なくスクリ−ン印刷可能であった。
この溶液組成物を用いて形成された硬化絶縁膜の電気絶縁性（体積抵抗）を測定したところ、１×１０１３Ω・ｃｍであった。
この溶液組成物及び硬化絶縁膜についての評価結果を表２に示す。
【００６１】
実施例７
エポキシ樹脂としてエピコート１５７Ｓ７０を１重量部用いる以外は実施例１と同様にして、ポリイミドシロキサンの溶液組成物（２５０ポイズ）を得た。ポリイミドシロキサンのカルボキシル基とエポキシ化合物のエポキシ基の数量比は５．８：１である。この溶液組成物は、約５℃で２週間放置しても粘度変化は少なくスクリ−ン印刷可能であった。
この溶液組成物を用いて形成された硬化絶縁膜の電気絶縁性（体積抵抗）を測定したところ、５×１０１３Ω・ｃｍであった。
この溶液組成物及び硬化絶縁膜についての評価結果を表２に示す。
【００６２】
比較例１
エポキシ樹脂としてエピコート１５７Ｓ７０を１０重量部用いる以外は実施例１と同様にして、ポリイミドシロキサンの溶液組成物（３８０ポイズ）を得た。ポリイミドシロキサンのカルボキシル基とエポキシ化合物のエポキシ基の数量比は０．６：１である。
この溶液組成物及び硬化絶縁膜についての評価結果を表２に示す。
【００６３】
比較例２
エポキシ樹脂としてエピコート１５７Ｓ７０を０．４重量部用いる以外は実施例１と同様にして、ポリイミドシロキサンの溶液組成物（２８０ポイズ）を得た。ポリイミドシロキサンのカルボキシル基とエポキシ化合物のエポキシ基の数量比は１４．１：１である。
この溶液組成物及び硬化絶縁膜についての評価結果を表２に示す。
【００６４】
【表１】
2005036023.tif 000006
【００６５】
【表２】
2005036023.tif 000007
【００６６】
【発明の効果】
本発明は、以上説明したとおりのものであるから、以下の効果を奏する。
すなわち、本発明は、貯蔵安定性が優れ、フレキシブル配線基板などの基材上にスクリーン印刷などの方法で良好に塗布が可能であり、それを加熱処理したときに実質的にカールが発生することがなく（非カール性）、得られた硬化絶縁膜の耐熱性、耐溶剤性、耐薬品性（耐ハンダフラックス性、耐ハンダ銅箔変色性）、耐屈曲性、及び電気特性が優れるので、電子部品などの絶縁膜（保護膜、ソルダレジスト、層間絶縁層など）を形成するための印刷インキ又は塗布用ワニスとして好適な絶縁膜用組成物であって、特に、基材に塗布後１２０℃程度以下の低温での加熱処理によっても硬化絶縁膜を得ることが可能であり、加熱処理して得られた硬化絶縁膜は基材や封止材料との密着性が特に良好であり更にスズ潜りが小さくて良好な耐スズメッキ性を有する、電子部品などの絶縁膜（保護膜、ソルダレジスト、層間絶縁層など）を形成するための印刷インキ又は塗布用ワニスとして好適な絶縁膜用組成物を提供することができる。
【図面の簡単な説明】
【図１】絶縁膜フィルム基材にＩＣなどのチップ部品などを実装した部品であって、配線パターン表面を先にスズメッキし次いでこの発明のポリイミドシロキサン絶縁膜用組成物からなる硬化絶縁膜（保護膜）を形成する手順で、絶縁フィルム基材にチップ部品を実装したときの一例の概略の断面図である。
【符号の説明】
１：ポリイミドフィルム
２：銅箔からなる配線パターン
３：メッキされたスズ層
４：絶縁用組成物からなる硬化絶縁膜（保護膜）
５：金バンプ５を用いた接合部位
６：ＩＣチップ
７：封止材料
【図１】
2005036023.tif 000009